(57)【要約】【課題】無開りん法による有床義歯の製造を可能とし得る新規な基礎床形成用シートおよびそれを用いた基礎床、ならびに、それを用いた無開りん法を利用した有床義歯の製造方法を提供する。【解決手段】有床義歯の製造に用いられる基礎床を形成するためのシートであって、シート状の繊維集合体に、光硬化性成分および光重合開始剤を含む液状物が含浸された基礎床形成用シート、およびそれを用いた基礎床、ならびに、それを用いた無開りん法を利用した有床義歯の製造方法。【選択図】図１
2017184862.tif 000002
【特許請求の範囲】
【請求項１】
有床義歯の製造に用いられる基礎床を形成するためのシートであって、
シート状の繊維集合体に、光硬化性成分および光重合開始剤を含む液状物が含浸された、基礎床形成用シート。
【請求項２】
前記光硬化性成分が、少なくとも１個の不飽和二重結合を有する分子量１５０以上の（メタ）アクリレートである、請求項１に記載の基礎床形成用シート。
【請求項３】
前記光硬化性成分が、トリエチレングリコールジメタクリレート、ビスフェノールＡジグリシジルメタクリレートおよびウレタンジメタアクリレートから選ばれる少なくとも１種である、請求項２に記載の基礎床形成用シート。
【請求項４】
前記光硬化性成分が、トリエチレングリコールジメタクリレート、ビスフェノールＡジグリシジルメタクリレートおよびウレタンジメタアクリレートから選ばれる少なくとも２種である、請求項３に記載の基礎床形成用シート。
【請求項５】
前記繊維集合体が不織布である、請求項１〜４のいずれか１項に記載の基礎床形成用シート。
【請求項６】
前記液状物が無機質充填材をさらに含む、請求項１〜５のいずれか１項に記載の基礎床形成用シート。
【請求項７】
前記無機充填材はシリカおよびガラス粉末から選ばれる少なくともいずれかである、請求項６に記載の基礎床形成用シート。
【請求項８】
基礎床上に形成される咬合堤の底面よりも小さな面積を有する、請求項１〜７のいずれか１項に記載の基礎床形成用シート。
【請求項９】
請求項１〜８のいずれか１項に記載の基礎床形成用シートが光硬化したものである、基礎床。
【請求項１０】
印象採得により作製された模型に請求項１〜８のいずれか１項に記載の基礎床形成用シートを圧接し、基礎床形成用シートに含まれる光硬化性成分を光硬化させて基礎床を形成するステップと、
基礎床上に蝋を用いて咬合堤を形成して咬合床を作製し、作製した咬合床に人工歯を設置するステップと、
人工歯が設置された咬合床の試適を行なうステップと、
試適後の人工歯が設置された咬合床から基礎床を取り外すステップと、
基礎床を取り外した咬合床を模型と共に歯科用フラスコ内に収容し、歯科用フラスコ内に埋没材を流し込んで埋没させるステップと、
歯科用フラスコを開かずに、蝋を溶融させ、歯科用フラスコから流し出すステップとを含む、有床義歯の製造方法。
【請求項１１】
基礎床の側部全面を覆うように咬合堤が形成されていない場合、基礎床を取り外した後に咬合床に生じた、咬合堤で覆われていない基礎床の側部に対応する空隙を蝋で埋めた後に、模型と共に歯科用フラスコ内に収容する、請求項１０に記載の有床義歯の製造方法。
【請求項１２】
模型に圧接した基礎床形成用シートを減圧させながら、前記光硬化性成分の光硬化を行なう、請求項１１に記載の有床義歯の製造方法。
【発明の詳細な説明】
【技術分野】
【０００１】
本発明は、有床義歯の製造における基礎床を形成するためのシートおよびそれを用いて形成された基礎床、ならびに、それを用いた有床義歯の製造方法に関する。
【背景技術】
【０００２】
有床義歯とは、人工の歯茎（床）と人工の歯とを備える義歯であり、たとえば特開２００３−１５９２６１号公報（特許文献１）には、その一般的な製造方法が記載されている。まず、歯科医院にて患者の歯型をとり（印象採得）、印象に石膏を流して患者の口腔内の模型（顎模型）を作製する。次に、作製された模型上に蝋（ワックス）を盛り上げて咬合堤（蝋堤／ロウ堤）を形成して咬合床を得る。得られた咬合床に、樹脂などで形成された人工歯を植え付け、蝋義歯を作製する。その後、歯科医院にて、蝋義歯（人工歯が設置された咬合床）を実際に患者の口腔内に適用し、蝋義歯の歯並び、噛み合わせなどのチェック（試適）を行なう。試適を行なった後の蝋義歯を模型と共に歯科用フラスコ内に収容し、石膏などの埋没材を流し込んで固定し（埋没）、埋没材が硬化したら歯科用フラスコ内の咬合床を熱で溶かし（脱蝋）、歯科用フラスコから流し出す。その後、咬合床を流し出した後の歯科用フラスコに、加熱重合レジン、熱可塑性レジンなどの有床義歯形成用樹脂などを充填／重合した後、歯科用フラスコから取り出す。その後、研磨などの仕上げ作業を経て、有床義歯が製造される。また部分床義歯を製造する場合には、上述の製造手順に準じて行われるが、クラスプ（部分床義歯を固定するための金属の留め具）、バー（部分床義歯を固定するための金属の連結装置）などの作製工程が加わる。
【０００３】
咬合床を歯科分野で一般的に用いられている蝋（たとえば歯科用パラフィンワックス）のみで形成した場合、患者の口腔内での試適の際に蝋義歯が変形してしまうことが多々ある。ここで蝋義歯が変形してしまうと、最終的に変形した義歯が得られ、患者の歯肉の形状に合致せず、いわゆる「合わない入れ歯」となってしまう。したがって精度の高い有床義歯を製造するためには、模型上に、蝋よりも変形しにくい材料で基礎床（ベースプレート）を作製し、この基礎床上に、蝋を盛り上げて咬合堤を形成することで咬合床を作製することが好ましいことが知られている。たとえば、特許文献１には、咬合堤を補強する目的で、この模型と咬合堤との間に、薄く歯科用レジンを塗り、これをレジン床（基礎床）として用いることもできることが記載されている。また、たとえば特開２００８−１１９２１０号公報（特許文献２）には、熱可塑性プレートを加熱して軟化させた状態で模型に圧力下で密着させて熱可塑性プレートを成形して基礎床とする義歯の製造方法が開示されている。
【０００４】
しかしながら、特許文献１、２に記載されたような基礎床を用いた場合、脱蝋のために咬合床を熱で溶かそうとしても、基礎床は歯科用フラスコから流れ出ずに残ることになる。基礎床の形成に用いられる一般的な歯科用レジンの例としてポリメタクリル酸メチルが挙げられるが、ポリメタクリル酸メチルは融点が高く、流動性を呈する温度は約２００℃である。このため、歯科用フラスコを開け、咬合堤を形成する蝋を溶かし（脱蝋）、基礎床を取り出した後に、再び歯科用フラスコを閉じ、樹脂などを充填する必要がある。この方法は「開りん法」と呼称される方法であるが、歯科用フラスコを開ける作業の他、歯科用フラスコを開けるためのアンダーカット処理、分離剤（離型剤）の塗布、２回に分けて埋没などの作業に加え、開いた歯科用フラスコに有床義歯形成用樹脂などを填入後、プレスおよびバリ取りの作業をバリが発生しなくなるまで行わなければならないなど、操作が煩雑であり、有床義歯の製造に長時間を要する。また、バリなどの除去に伴い、蝋義歯を用いて試適を行なったにも関わらず、人工歯、バー、クラスプの位置関係が変わってしまったり、咬合高径が変わってしまうなど、製造された有床義歯の精度が下がってしまう。
【０００５】
このため、歯科用フラスコを開かずに脱蝋して有床義歯を製造する「無開りん法」と呼称される方法が提案されている。たとえば特開昭６０−１９４９４４号公報（特許文献３）には、ワックスパターンを配設したフラスコ内に埋没材を注入して固結させ、フラスコを加熱することによりワックスパターンを軟化流出させて埋没材内にパターン空洞を形成する有床義歯用成形型の製造方法において、フラスコの外面に開口する補綴材料注入口内にスプールワックスの一端部を位置させるとともに、スプールワックスの他端部をワックスパターンのワックス床の一側端部に接続し、フラスコの補綴材料注入口形成面とは異なる外面に開口する脱ロウ口内にベントワックスの一端部を位置させるとともに、ベントワックスの他端部をワックスパターンのワックス床の他端部側に接続し、フラスコを加熱してフラスコ内に位置するワックスを軟化させるとともに、補綴材料注入口から蒸気と高温水とを交互に噴出させることによりフラスコ内に蒸気と高温水を通過させて埋没材内のワックスをフラスコ外に排出するようにした有床義歯成形型の製造方法が開示されている。
【０００６】
しかしながら、特許文献３に記載されたような無開りん法を行なう場合、上述のように脱蝋により歯科用フラスコより溶かし出せない基礎床を用いることができない。したがって、無開りん法を行なう場合には、基礎床なしで咬合床を作製せざるを得ず、上述のように試適の際に蝋義歯が変形してしまう虞があった。すなわち、無開りん法という優れた方法があるにも関わらず、その優位性を生かした材料がこれまで存在しなかった。
【先行技術文献】
【特許文献】
【０００７】
【特許文献１】特開２００３−１５９２６１号公報
【特許文献２】特開２００８−１１９２１０号公報
【特許文献３】特開昭６０−１９４９４４号公報
【発明の概要】
【発明が解決しようとする課題】
【０００８】
本発明は、上記課題を解決するためになされたものであって、その目的とするところは、無開りん法による有床義歯の製造を可能とし得る新規な基礎床形成用シートおよびそれを用いた基礎床、ならびに、それを用いた無開りん法を利用した有床義歯の製造方法を提供することである。
【課題を解決するための手段】
【０００９】
本発明は、有床義歯の製造に用いられる基礎床を形成するためのシートであって、シート状の繊維集合体に、光硬化性成分および光重合開始剤を含む液状物が含浸されたものであることを特徴とする。
【００１０】
本発明の基礎床形成用シートにおいて、光硬化性成分は、少なくとも１個の不飽和二重結合を有する分子量１５０以上の（メタ）アクリレートであることが好ましい。
【００１１】
本発明の基礎床形成用シートにおいて、光硬化性成分は、トリエチレングリコールジメタクリレート、ビスフェノールＡジグリシジルメタクリレートおよびウレタンジメタアクリレートから選ばれる少なくとも１種であることが好ましく、トリエチレングリコールジメタクリレート、ビスフェノールＡジグリシジルメタクリレートおよびウレタンジメタアクリレートから選ばれる少なくとも２種であることがより好ましい。
【００１２】
本発明の基礎床形成用シートにおいて、繊維集合体は不織布であることが好ましい。
本発明の基礎床形成用シートにおいて、液状物が無機質充填材をさらに含むことが好ましい。
【００１３】
本発明の基礎床形成用シートにおいて、無機充填材はシリカおよびガラス粉末から選ばれる少なくともいずれかであることが好ましい。
【００１４】
本発明の基礎床形成用シートにおいて、基礎床上に形成される咬合堤の底面よりも小さな面積を有することが好ましい。
【００１５】
本発明は、本発明の基礎床形成用シートが光硬化した基礎床についても提供する。
本発明は、印象採得により作製された模型に本発明の基礎床形成用シートを圧接し、基礎床形成用シートに含まれる光硬化性成分を光硬化させて基礎床を形成するステップと、基礎床上に蝋を用いて咬合堤を形成して咬合床を作製し、作製した咬合床に人工歯を設置するステップと、人工歯が設置された咬合床の試適を行なうステップと、試適後の人工歯が設置された咬合床から基礎床を取り外すステップと、基礎床を取り外した咬合床を模型と共に歯科用フラスコ内に収容し、歯科用フラスコ内に埋没材を流し込んで埋没させるステップと、歯科用フラスコを開かずに、蝋を溶融させ、歯科用フラスコから流し出すステップとを含む、有床義歯の製造方法についても提供する。
【００１６】
本発明の有床義歯の製造方法において、基礎床の側部全面を覆うように咬合堤が形成されていない場合、基礎床を取り外した後に咬合床に生じた、咬合堤で覆われていない基礎床の側部に対応する空隙を蝋で埋めた後に、模型と共に歯科用フラスコ内に収容することが好ましい。
【００１７】
本発明の有床義歯の製造方法において、模型に圧接した基礎床形成用シートを減圧させながら、前記光硬化性成分の光硬化を行なうことが好ましい。
【発明の効果】
【００１８】
本発明によれば、模型上に容易に基礎床を成形でき、成形後は試適に十分に耐え得る強度を有する蝋義歯を作製することができ、試適の後に蝋義歯から基礎床を容易に撤去することができる。これにより、基礎床を利用しながら、無開りん法を利用して有床義歯を製造することができるため、製造された有床義歯において、開りん法の際に生じていた人工歯、バー、クラスプの位置関係、咬合高径の変化がなく、精度が向上された有床義歯を短時間で製造することができる。
【図面の簡単な説明】
【００１９】
【図１】本発明の基礎床形成用シートを用いた基礎床の作製を模式的に示す図である。
【図２】本発明の基礎床の好ましい一例を模式的に示す図であり、図２（ａ）は上顎全部床義歯の場合、図２（ｂ）は部分床義歯の場合である。
【図３】本発明の基礎床形成用シートを用いた有床義歯の製造方法の好ましい一例を示すフローチャートである。
【図４】本発明の基礎床の好ましい他の例を模式的に示す図であり、図４（ａ）は上顎全部床義歯の場合、図４（ｂ）は部分床義歯の場合である。
【発明を実施するための形態】
【００２０】
〔１〕基礎床形成用シート
本発明の基礎床形成用シートは、有床義歯の製造に用いられる基礎床を形成するためのシートであって、シート状の繊維集合体に、光硬化性成分および光重合開始剤を含む液状物が含浸されたものであることを特徴とする。このような基礎床形成用シートを用いることで、模型上に容易に基礎床を成形でき（良好な操作性を有する）、成形後は試適に十分に耐え得る強度を有する蝋義歯を作製することができ、試適の後に蝋義歯から基礎床を容易に撤去することができる。これにより、基礎床を利用しながら、無開りん法を利用して有床義歯を製造することができるため、製造された有床義歯において、開りん法の際に生じていた人工歯、バー、クラスプの位置関係、咬合高径の変化がなく、精度が向上された有床義歯を短時間で製造することができる。
【００２１】
ここで、図１は、本発明の基礎床形成用シートを用いた基礎床の作製を模式的に示す図である。本発明の基礎床形成用シートを用いた有床義歯の製造方法については後述するが、印象採得により形成された模型をもとに蝋義歯を作製する際に用いられる。図１（ａ）および図１（ｂ）に模式的に示されるように、印象採得により形成された模型２に、本発明の基礎床形成用シート１を圧接する。次に、光（紫外光または可視光）３を基礎床形成用シート１に照射し、光硬化性成分を硬化させることで、基礎床１’が形成される。この基礎床１’に、従来より広く用いられてきた適宜の蝋（ワックス）を用いて、従来と同様の手順で咬合堤を形成して咬合床を形成する。
【００２２】
本発明の基礎床形成用シートにおけるシート状の繊維集合体は、繊維自体および繊維間に光硬化性成分および光重合開始剤を含む液状物を含浸させ得るものであれば特に制限されるものではなく、織布、不織布のいずれであってもよいが、基礎床形成用シートの模型への密着性、液状物の担持性という理由からは、不織布であることが好ましい。なお、本発明における「シート状」には、比較例として後述するＳＵＳメッシュ、ナイロンメッシュなどのような液状物が染み込まずに流出してしまうようなメッシュ状物（網状物）は包含されない。このように本発明の基礎床形成用シートにおいては、シート状の繊維集合体に光硬化性成分および光重合開始剤を含む液状物を含浸させているため、形成された基礎床の厚みが均一であり、模型への圧接時の操作性が良好であるという利点がある（これに対し、従来の歯科用レジンで基礎床を形成する場合には、通常、粉末製粉と液成分とを混練し、成形性の保てる硬さまで膨潤した後に不定形の状態から圧接するため、厚さにばらつきが発生する。）。
【００２３】
また本発明の基礎床形成用シートでは、シート状の繊維集合体に光硬化性成分および光重合開始剤を含む液状物を含浸させているため、光を積極的に照射するまでは光硬化性成分が重合により硬化しにくい。このため、基礎床形成用シートの圧接などの操作を行なう時間にゆとりが持てるという利点がある（これに対し、従来の歯科用レジンで基礎床を形成する場合には、通常、粉末成分と液成分を混練すると室温で重合が開始する。そのため操作時間にゆとりがなく、特に夏季は圧接が完了するまでに硬化してしまうことが多々ある。）。
【００２４】
さらに、本発明の基礎床形成用シートでは、シート状の繊維集合体に光硬化性成分および光重合開始剤を含む液状物を含浸させているため、光硬化性成分を重合、硬化させて形成された基礎床の表面が滑沢である。このため、患者の口腔内での試適後に基礎床を撤去する際、容易に撤去できる。これにより、基礎床を利用しながら、無開りん法を利用して有床義歯を製造することができる。
【００２５】
本発明におけるシート状の繊維集合体は、その厚みについては特に制限されないが、光硬化性成分および光重合開始剤を含む液状物を十分に含浸させることができ、かつ、光の照射により光硬化性成分を十分に硬化させ得、さらには形成した後の基礎床が試適に耐え得るように機能する観点からは、０．５〜５．０ｍｍの範囲内であることが好ましく、１．０〜３．０ｍｍの範囲内であることがより好ましい。
【００２６】
本発明におけるシート状の繊維集合体は、繊維の形成材料について特に制限されるものではなく、たとえば、ポリエステル−レーヨン系の繊維、ナイロン−ポリエステル系の繊維などポリエステル系の繊維を好適に用いることができる。シート状の繊維集合体は、市販品を好適に用いてもよく、たとえばＨＰ−２１（日本バイリーン株式会社製）、３４５Ｊ−４２０（日本バイリーン株式会社製）、Ｓ−３００ＨＳ（日本バイリーン株式会社製）、ＫＮ−７０６０（日本バイリーン株式会社製）などを好適な例として挙げることができる。
【００２７】
本発明の基礎床形成用シートにおける光硬化性成分は、紫外光、可視光などの光により硬化し得る成分であれば、公知の光硬化性成分を特に制限なく用いることができる。このような光硬化性成分としては、たとえば、少なくとも１個の不飽和二重結合をもつ分子量１５０以上（好ましくは２００〜２０００）の（メタ）アクリレート、プロピレングリコールモノ（メタ）アクリレート、グリセリンモノ（メタ）アクリレート、エリトリトールモノ（メタ）アクリレート、エチレングリコールジ（メタ）アクリレート、ジエチレングリコールジ（メタ）アクリレート、トリエチレングリコールジ（メタ）アクリレート、プロピレングリコールジ（メタ）アクリレート、ビスフェノールＡジグリシジル（メタ）アクリレート、１，４−ブタンジオ−ルジ（メタ）アクリレート、１，６−ヘキサンジオールジ（メタ）アクリレート、トリメチロ−ルプロパントリ（メタ）アクリレート、ウレタン（メタ）アクリレート、テトラエチレングリコールジ（メタ）アクリレート、ペンタエチレングリコールジ（メタ）アクリレートなどを挙げることができるが、これらの中でも、重合時の収縮が小さく、これにより模型上で光を照射して重合、硬化させたときの変形が極めて小さく、模型との密着性が高い基礎床を形成することができ、有床義歯の適合精度の向上を図ることができるという観点から、少なくとも１個の不飽和二重結合をもつ分子量１５０以上の（メタ）アクリレートを用いることが好ましい。
【００２８】
少なくとも１個の不飽和二重結合をもつ分子量１５０以上の（メタ）アクリレートとしては、下記構造式
【００２９】
【化１】
2017184862.tif 000003
【００３０】
を有するトリエチレングリコールジメタクリレート（ＴＥＧＤＭＡ、ＣＡＳ  Ｎｏ．１０９−１６−０、分子量：２８６）、下記構造式
【００３１】
【化２】
2017184862.tif 000004
【００３２】
を有するビスフェノールＡジグリシジルメタクリレート（Ｂｉｓ−ＧＭＡ、ＣＡＳ  Ｎｏ．１５６５−９４−２、分子量：５１３）、下記構造式
【００３３】
【化３】
2017184862.tif 000005
【００３４】
を有するウレタンジメタアクリレート（ＵＤＭＡ、ＣＡＳ  Ｎｏ．７２８６９−８６−４、分子量：４７１）、ジエチレングリコールメタアクリレート（ＣＡＳ  Ｎｏ．２３５８−８４−１、分子量：２４２）、１，６−ヘキサンジオールジメタアクリレート（ＣＡＳ  Ｎｏ．６６０６−５９−３、分子量：２５４）、トリメチロ−ルプロパントリメタアクリレート（ＣＡＳ  Ｎｏ．３２９０−９２−４、分子量３３８）などが挙げられる。
【００３５】
中でも、光硬化後の基礎床が指摘に耐えうる十分な強度を維持するためには、光硬化性成分としてトリエチレングリコールジメタクリレート、ビスフェノールＡジグリシジルメタクリレートおよびウレタンジメタアクリレートから選ばれる少なくとも１種を含むことが好ましい。また、シャープな硬化性を得る（短い硬化時間で硬化できる）ためには、光硬化性成分としてトリエチレングリコールジメタクリレート、ビスフェノールＡジグリシジルメタクリレートおよびウレタンジメタアクリレートから選ばれる少なくとも２種を含むことが好ましい。特に、光硬化性成分としてトリエチレングリコールジメタクリレートを用いる場合には、ビスフェノールＡジグリシジルメタクリレートおよびウレタンジメタアクリレートの少なくともいずれかと組み合わせた２種以上を用いることが好ましい。
【００３６】
なお、本発明において、光硬化性成分および光重合開始剤を含む液状物は、分子量１５０未満の（メタ）アクリレートの含有量が、光硬化性成分を１００重量部とした場合に１５重量部以下であることが好ましく、４重量部以下であることがより好ましく、分子量１５０未満の（メタ）アクリレートを含まないことが特に好ましい。分子量１５０未満の（メタ）アクリレートとしては、たとえば粘性の低い通常液体であるメチルメタクリレート（ＭＭＡ、分子量：１００）などが挙げられる。シート状の繊維集合体に含浸させる液状物に、光硬化性成分１００重量部に対し、たとえばメチルメタクリレートが１５重量部より多く配合された場合には、シート状の繊維集合体からのしみ出しがあり操作性が悪くなり、また、重合により収縮しやすいため適合性（製造された有床義歯の精度）が悪くなってしまう虞がある。
【００３７】
本発明において、シート状の繊維集合体に含浸させる液状物に含まれる光硬化性成分の量については特に制限されないが、液状物１００重量部に対し６０〜９９．９重量部の範囲内であることが好ましく、８０〜９０重量部の範囲内であることがより好ましい。光硬化性成分の量が液状物１００重量部に対し６０重量部未満である場合には、光硬化した基礎床の強度が不十分となる傾向にあるためであり、また、光硬化性成分の量が液状物１００重量部に対し９９．９重量部を超える場合には、基礎床形成用シートを模型に圧接するときに液状物がしみ出し手指へ付着しやすくなる傾向にあるためである。
【００３８】
シート状の繊維集合体に含浸させる液状物は、上述の光硬化性成分以外に光重合開始剤をさらに含む。光重合開始剤としては、通常、光増感剤と光重合促進剤（還元剤）とが併用され、具体的には、光増感剤として、カンファーキノン、ベンジル、α−ナフチル、ｐ，ｐ'−ジメトキシベンジル、ペンタジオン、１，４−フェナントレンキノン、ナフトキノン、トリメチルベンゾイルジフェニルフォスフィンオキシド、アシルフォスフィンオキサイド、光重合促進剤としては三級アミンが一般に使用される。三級アミンとしてはＮ，Ｎ−ジメチルアニリン、Ｎ，Ｎ−ジエチルアニリン、Ｎ，Ｎ−ジメチル−ｐ−トルイジン、メタクリル酸（２−ジメチルアミノ）エチル、トリエタノールアミン、４−ジメチルアミノ安息香酸メチル、４−ジメチルアミノ安息香酸エチル、４−ジメチルアミノ安息香酸イソアミルなど、当分野における光重合型コンポジットレジンなどに用いられる公知の適宜の光重合開始剤を特に制限なく用いることができる。
【００３９】
また、シート状の繊維集合体に含浸させる液状物は、上述の光硬化性成分および光重合開始剤以外に、紫外線吸収剤、重合禁止剤、着色顔料、香料、抗菌剤など、当分野における光重合型コンポジットレジンなどに用いられる公知の適宜の成分をさらに含んでいてもよい。紫外線吸収剤の具体例としては、２−ヒドロキシ−４−メトキシベンゾフェノン、２，５−ビス（５’−ｔ−ブチルベンゾオキサゾリル−２’）チオフェンなどが挙げられる。
【００４０】
本発明における液状物は、無機質充填材をさらに含んでいてもよい。無機質充填材を含んでいることで、本発明の基礎床形成用シートを用いて形成された基礎床において滑沢性が向上し、取扱い性が向上するとともに、患者の口腔内での試適後の基礎床の撤去がより容易となる。無機質充填材としては、たとえばシリカ、アルミナ、チタニア、ジルコニア、ガラス粉末（フッ素ガラス、ホウケイ酸ガラス、バリウムガラス、ソーダガラス）、コロイダルシリカ、炭酸カルシウム、酸化チタン、硫酸バリウム、タルク、カオリン、雲母などが挙げられ、中でも、光硬化性成分内での分散性、均一性という理由から、シリカおよびガラス粉末から選ばれる少なくともいずれかであることが好ましい。無機質充填材の含有量としては特に制限されないが、上述した無機質充填材を含んでいることによる効果を奏する観点からは、光硬化性成分１００重量部に対し５〜４０重量部の範囲内であることが好ましく、１０〜２０重量部の範囲内であることがより好ましい。
【００４１】
なお、無機質充填材をさらに含む場合、光硬化性成分との接着性を高める目的で、シランカップリング剤などの表面処理剤で無機質充填材に予め表面処理を施してもよい。
【００４２】
本発明の基礎床形成用シートは、基礎床上に形成される咬合堤の底面よりも小さな面積を有することが好ましい。ここで、図２は、本発明の基礎床の好ましい一例を模式的に示す図であり、図２（ａ）は上顎全部床義歯の場合、図２（ｂ）は部分床義歯の場合である。図２は、咬合床（基礎床と咬合堤とで構成）を基礎床１’側から見た状態を示している。部分床義歯の場合には、たとえば２つの咬合床がバー５で連結され、さらにクラスプ６も備える（図２（ｂ））。図２（ａ）、図２（ｂ）にそれぞれ示されるように、基礎床１’は、基礎床１’に当接して形成された咬合堤４，４’の底面よりも小さな面積を有している。本発明の基礎床形成用シートは、たとえば遮光性のアルミニウムなどで形成された包装体中に収容され、用時、歯科技工士などが包装体から基礎床形成用シートを取り出し、必要な面積に応じて切り出すようにして提供されるが、このときに、設計しようとする咬合堤の底面よりも小さな面積となるように（図２（ａ）、図２（ｂ）に示すように、咬合堤の底面よりはみ出さない大きさとなるように）切り出すようにする。本発明の基礎床形成用シートは、基礎床上に形成される咬合堤の底面よりも小さな面積を有することで、基礎床の大きさを想定される有床義歯よりも小さく設計でき、基礎床を撤去した後の蝋義歯を模型上に戻してもその高さは変わらず、試適時に調整した歯の位置関係、噛み合わせにずれが生じることがないという利点がある。
【００４３】
〔２〕基礎床
本発明の基礎床は、上述した本発明の基礎床形成用シートが光硬化したものである。本発明の基礎床は、滑沢性を有することで、上述のように試適後に蝋義歯から容易に撤去することができるものであるが、このような滑沢性を有する基礎床自体がこれまで当分野において知られていないものである。
【００４４】
〔３〕有床義歯の製造方法
図３は、本発明の基礎床形成用シートを用いた有床義歯の製造方法の好ましい一例を示すフローチャートである。本発明の有床義歯の製造方法は、印象採得により作製された模型に本発明の基礎床形成用シートを圧接し、基礎床形成用シートに含まれる光硬化性成分を光硬化させて基礎床を形成するステップと、基礎床上に蝋を用いて咬合堤を形成して咬合床を作製し、作製した咬合床に人工歯を設置するステップと、人工歯が設置された咬合床（蝋義歯）の試適を行なうステップと、試適後の人工歯が設置された咬合床から基礎床を取り外すステップと基礎床を取り外した咬合床を模型と共に歯科用フラスコ内に収容し、歯科用フラスコ内に埋没材を流し込んで埋没させるステップと、歯科用フラスコを開かずに、蝋を溶融させ、歯科用フラスコから流し出すステップとを少なくとも含む。
【００４５】
まず、義歯を受入れる土台となる患者の顎の状態である床基底面と床周辺部を機能的に形成するように、印象材をトレーに盛り、上顎又は下顎に押圧して形状を取得することにより、上顎用並びに下顎用の概略の印象を得る（印象採得）。この印象採得は従来公知の適宜の手法で、通常歯科医院で行われる。
【００４６】
次に、採取した印象の概略模型に泥状石膏を流し込み、これを硬化させて石膏による上顎用並びに下顎用の模型を作成する。この模型の作製も従来公知の適宜の手法で、通常歯科技工士の手作業により行われる。
【００４７】
次に、図１に示したように、本発明の基礎床形成用シートを模型に圧接し、石膏模型を母型に塑性変形させ、基礎床形成用シートに含まれる光硬化性成分を光硬化させて、上顎用並びに下顎用の基礎床を形成する。なお、本発明の基礎床形成用シートは、上述のように、設計しようとする咬合堤の底面よりも小さな面積となるように切り出されることが好ましい。この光硬化性成分の硬化に用いられる光源（可視光源または紫外光源）は、歯科技工士が光重合型コンポジットレジンの光硬化に通常用いているような照射用光源をそのまま用いることができる。
【００４８】
本発明の有床義歯の製造方法においては、模型に圧接した基礎床形成用シートを減圧させながら、前記光硬化性成分の光硬化を行なうようにしてもよい。これにより形成された基礎床と模型との密着性が向上する。減圧の方法は特に制限されるものではなく、従来公知の適宜の気密性の袋に基礎床形成用シートを圧接した状態の模型を収容し、真空吸引することなどによって行なうことができる。
【００４９】
この基礎床上に、従来より広く用いられてきた適宜の蝋（ワックス）を用いて、従来と同様の手順で咬合堤を形成して咬合床を形成する。ここで、咬合堤を形成するための蝋（ワックス）としては、たとえばＣＮパラフィンワックス（株式会社カム・ネッツ製）、パラフィンワックス（山八歯材工業株式会社製）、パラフィンワックス（株式会社クエスト製）などが好適な例として挙げられる。作製された咬合床に、人工歯を設置し、蝋義歯を作製する。人工歯としては、従来より広く用いられている樹脂製のレジン歯、陶材からなる陶歯などを用いることができ、特に制限されるものではない。この蝋義歯の作製は、本発明の基礎床形成用シートを用いること以外は、従来公知の適宜の手法で、通常歯科技工士の手作業により行われる。
【００５０】
次に、歯科医院にて、患者の口腔内に蝋義歯を装着し、蝋義歯の歯並び、噛み合わせなどのチェック（試適）を行なう。上述のように、本発明の有床義歯の製造方法では、基礎床を本発明の基礎床形成用シートを用いて形成しているため、この試適の際に蝋義歯の変形が起こらない。
【００５１】
次に、試適後の蝋義歯（人工歯が設置された咬合床）から基礎床を取り外す。本発明の基礎床は上述のように滑沢性を有しているので、蝋義歯からの撤去を容易に行なうことができる。また、好ましくは、本発明の基礎床形成用シートが基礎床上に形成される咬合堤の底面よりも小さな面積を有するようにすることで、基礎床の大きさを想定される有床義歯よりも小さく設計でき、基礎床を撤去した後の蝋義歯を模型上に戻してもその高さは変わらず、試適時に調整した歯の位置関係、噛み合わせにずれが生じることがない。
【００５２】
次に、基礎床を取り外した咬合床を模型と共に歯科用フラスコ内に収容し、埋没材を流し込んで固定する（埋没）。ここで、図４は、本発明の基礎床の好ましい他の例を模式的に示す図であり、図４（ａ）は上顎全部床義歯の場合、図４（ｂ）は部分床義歯の場合である。図４に示す例の基礎床１’’は、その側部全面を覆うように咬合堤が形成されていない点で、図２に示した基礎床１’と異なる。図２に示した例の場合、基礎床の側部全面を覆うように咬合堤が形成されているため、基礎床を取り外したとしても、咬合床の基礎床があった箇所の全周囲は咬合堤の蝋が残存している。これに対し、図４に示す例のように基礎床の側部全面を覆うように咬合堤が形成されていない場合、基礎床を取り外した後の咬合床には、咬合堤で覆われていない基礎床の側部に対応する空隙（開口部）が生じ、そのまま歯科用フラスコ内に埋没させると、口蓋部が欠如した義歯となってしまう。このため、図４に示すように、基礎床の側部全面を覆うように咬合堤が形成されていない場合、基礎床を取り外した後に咬合床に生じた、咬合堤で覆われていない基礎床の側部に対応する空隙を蝋で埋めた後に、模型と共に歯科用フラスコ内に収容するようにすることが好ましい。
【００５３】
埋没材としては歯科用普通石膏、歯科用硬石膏など、従来より用いられている埋没材を特に制限なく用いることができる。歯科用フラスコも、従来より市販されている適宜の製品を特に制限なく用いることができ、具体的には床射出成形用耐圧フラスコ「ドリームフラスコ」（デンケン・ハイデンタル株式会社製）が好適な例として挙げられる。本発明の有床義歯の製造方法では、無開りん法で行なうため、開りん法のために必要であったアンダーカット処理、分離剤（離型剤）の塗布、２回に分けて埋没などの作業の必要がなく、作業効率が格段に改善され、作業時間も大幅に短縮される。なお、無開りん法で行なうため、歯科用フラスコを開かずに脱蝋を行なうための、溶融した蝋の通り道となるスプールワックスを歯科用フラスコの開口部分と蝋義歯を連通するように形成しておく必要がある（上述の特許文献３などを参照）。この埋没の作業も、通常歯科技工士の手作業によって行われる。
【００５４】
石膏などの埋没材を硬化させた後、歯科用フラスコを開かずに咬合床（基礎床の側部全面を覆うように咬合堤が形成されていない場合の基礎床を取り外した跡の蝋で埋めた部分を含む）を溶融させ、歯科用フラスコから流し出す（脱蝋）。この脱蝋の作業は、従来公知の適宜の手法で、通常歯科技工士の手作業によって行われる。脱蝋を効率的に行なう観点からは、市販の製品、たとえば加圧脱蝋機「だつろう君」（デンケン・ハイデンタル株式会社製）が好適な例として挙げられる。
【００５５】
その後、咬合床（基礎床の側部全面を覆うように咬合堤が形成されていない場合の基礎床を取り外した跡の蝋で埋めた部分を含む）を流し出した後の歯科用フラスコに、加熱重合レジン、熱可塑性レジンなどの有床義歯形成用樹脂などを填入／重合した後、歯科用フラスコから取り出す。その後、歯科用フラスコの割り出し、研磨などの仕上げ作業を経て、有床義歯が製造される。これらの手順、材料は、従来公知と同様であり、特に制限されるものではない。溶融した状態のレジンを歯科用フラスコに流し込んで歯科用フラスコ内で固化させてもよい（射出成形）し、加熱重合レジンのように、原料を歯科用フラスコ内に流し込んだ後、歯科用フラスコ内で重合・硬化させるようにしてもよい。本発明の有床義歯の製造方法では、無開りん法によって行われるため、開りん法の場合に必要なプレスおよびバリ取りの作業など煩雑な操作が不要でありながら、位置精度の高い有床義歯を効率よく製造することができる。
【００５６】
本発明を実施例によりさらに具体的に説明する。ただし、これらの実施例により本発明が限定されるものではない。
【００５７】
＜実施例１＞
５０重量部のトリエチレングリコールジメタクリレート（ＴＥＧＤＭＡ）、５０重量部のビスフェノールＡジグリシジルメタクリレート（Ｂｉｓ−ＧＭＡ）、０．１重量部のカンファーキノン、０．１重量部のメタクリル酸（２−メチルアミノ）エチル、０．０５重量部の２−ヒドロキシ−４−メトキシベンゾフェノンを混合して、光硬化性成分を含む液状物を調製した。液状物を厚み２．５ｍｍの不織布（ＨＰ−２１（日本バイリーン株式会社製））に含浸させ、基礎床形成用シートのサンプルを作成した。作成した基礎床形成用シートのサンプルを用いて、図３に示したフローチャートに従って有床義歯を製造した。実施例１で作成された基礎床形成用シートは、模型上に容易に基礎床を成形することができ（操作性が良好）、成形後は試適に十分に耐え得る強度を有する蝋義歯を作製することができ、また、試適の後に蝋義歯から基礎床を容易に撤去することができた。また、基礎床を利用しながら、無開りん法を利用して有床義歯を製造することができ、位置精度の高い（適合性が良好）有床義歯を短時間で製造することができた。
【００５８】
＜実施例２＞
５０重量部のＴＥＧＤＭＡ、５０重量部のウレタンジメタクリレート（ＵＤＭＡ）、０．１重量部のカンファーキノン、０．１重量部のメタクリル酸（２−メチルアミノ）エチル、０．０５重量部の２−ヒドロキシ−４−メトキシベンゾフェノンを混合して、光硬化性成分を含む液状物を調製した。液状物を厚み２．５ｍｍの不織布（ＨＰ−２１（日本バイリーン株式会社製））に含浸させ、基礎床形成用シートのサンプルを作成した。作成した基礎床形成用シートのサンプルを用いて、図３に示したフローチャートに従って有床義歯を製造した。実施例２で作成された基礎床形成用シートは、模型上に容易に基礎床を成形することができ（操作性が良好）、成形後は試適に十分に耐え得る強度を有する蝋義歯を作製することができ、また、試適の後に蝋義歯から基礎床を容易に撤去することができた。また、基礎床を利用しながら、無開りん法を利用して有床義歯を製造することができ、位置精度の高い（適合性が良好）有床義歯を短時間で製造することができた。
【００５９】
＜実施例３＞
４５重量部のＴＥＧＤＭＡ、４５重量部のＢｉｓ−ＧＭＡ、０．１重量部のカンファーキノン、０．１重量部のメタクリル酸（２−メチルアミノ）エチル、０．０５重量部の２−ヒドロキシ−４−メトキシベンゾフェノン、１０重量部のコロイダルシリカ（アエロジルＲＭ５０（日本アエロジル株式会社製））を混合して、光硬化性成分を含む液状物を調製した。液状物を厚み２．５ｍｍの不織布（ＨＰ−２１（日本バイリーン株式会社製））に含浸させ、基礎床形成用シートのサンプルを作成した。作成した基礎床形成用シートのサンプルを用いて、図３に示したフローチャートに従って有床義歯を製造した。実施例３で作成された基礎床形成用シートは、模型上に容易に基礎床を成形することができ（操作性が良好）、成形後は試適に十分に耐え得る強度を有する蝋義歯を作製することができ、また、試適の後に蝋義歯から基礎床を容易に撤去することができた。また、基礎床を利用しながら、無開りん法を利用して有床義歯を製造することができ、位置精度の高い（適合性が良好）有床義歯を短時間で製造することができた。
【００６０】
＜実施例４＞
４５重量部のＴＥＧＤＭＡ、４５重量部のＢｉｓ−ＧＭＡ、０．１重量部のカンファーキノン、０．１重量部のメタクリル酸（２−メチルアミノ）エチル、０．０５重量部の２−ヒドロキシ−４−メトキシベンゾフェノン、１０重量部のガラス粉末（ＣＹ００６９（日本フリット株式会社製））を混合して、光硬化性成分を含む液状物を調製した。液状物を、厚み２．５ｍｍの不織布（ＨＰ−２１（日本バイリーン株式会社製））に含浸させ、基礎床形成用シートのサンプルを作成した。作成した基礎床形成用シートのサンプルを用いて、図３に示したフローチャートに従って有床義歯を製造した。実施例４で作成された基礎床形成用シートは、模型上に容易に基礎床を成形することができ（操作性が良好）、成形後は試適に十分に耐え得る強度を有する蝋義歯を作製することができ、また、試適の後に蝋義歯から基礎床を容易に撤去することができた。また、基礎床を利用しながら、無開りん法を利用して有床義歯を製造することができ、位置精度の高い（適合性が良好）有床義歯を短時間で製造することができた。
【００６１】
＜実施例５＞
１００重量部のＵＤＭＡ、０．１重量部のカンファーキノン、０．１重量部のメタクリル酸（２−メチルアミノ）エチル、０．０５重量部の２−ヒドロキシ−４−メトキシベンゾフェノンを混合して、光硬化性成分を含む液状物を調製した。液状物を、厚み２．５ｍｍの不織布（ＨＰ−２１（日本バイリーン株式会社製））に含浸させ、基礎床形成用シートのサンプルを作成した。作成した基礎床形成用シートのサンプルを用いて、図３に示したフローチャートに従って有床義歯を製造した。実施例５で作成された基礎床形成用シートは、模型上に容易に基礎床を成形することができ（操作性が良好）、成形後は試適に十分に耐え得る強度を有する蝋義歯を作製することができ、また、試適の後に蝋義歯から基礎床を容易に撤去することができた。また、基礎床を利用しながら、無開りん法を利用して有床義歯を製造することができ、位置精度の高い（適合性が良好）有床義歯を短時間で製造することができた。
【００６２】
＜比較例１＞
５０重量部のＴＥＧＤＭＡ、５０重量部のＢｉｓ−ＧＭＡ、０．１重量部のカンファーキノン、０．１重量部のメタクリル酸（２−メチルアミノ）エチル、０．０５重量部の２−ヒドロキシ−４−メトキシベンゾフェノンを混合して、光硬化性成分を含む液状物を調製した。液状物を、厚み０．１ｍｍのＳＵＳ３１６メッシュ（１００メッシュ）（関西金網株式会社製）に含浸させようとしたところ、液状物の流出が生じた。また、模型への圧接の際に、弾性のため圧接が困難であった。
【００６３】
＜比較例２＞
５０重量部のＴＥＧＤＭＡ、５０重量部のＢｉｓ−ＧＭＡ、０．１重量部のカンファーキノン、０．１重量部のメタクリル酸（２−メチルアミノ）エチル、０．０５重量部の２−ヒドロキシ−４−メトキシベンゾフェノンを混合して、光硬化性成分を含む液状物を調製した。液状物を厚み０．１ｍｍのナイロンメッシュ（１００メッシュ）（ＮＹ１９０−ＨＣ（株式会社セミテック製））に含浸させようとしたところ、液状物の流出が生じた。
【００６４】
＜比較例３＞
厚み２．５ｍｍの不織布（ＨＰ−２１（日本バイリーン株式会社製））をそのまま基礎床形成用シートのサンプルとして用いたところ、強度が弱く、基礎床として用いることができなかった。
【００６５】
＜比較例４＞
５０重量部のＴＥＧＤＭＡ、５０重量部のＢｉｓ−ＧＭＡ、０．５重量部の過酸化ベンゾイル、０．１重量部のＮ，Ｎ−ジメチル−ｐ−トルイジン、０．０５重量部の２−ヒドロキシ−４−メトキシベンゾフェノンを混合して、光硬化性成分を含む液状物を調製した。液状物を、厚み２．５ｍｍの不織布（ＨＰ−２１（日本バイリーン株式会社製））に含浸させ、基礎床形成用シートのサンプルを作成した。比較例４で作成した基礎床形成用シートは光硬化しなかった。
【００６６】
＜比較例５＞
ポリメタクリル酸メチルを主成分とする従来より当分野で用いられているベースプレート（オストロンＩＩ（株式会社ジーシー製）を用いて基礎床を形成し、有床義歯を製造した。比較例５で用いたベースプレートは、咬合堤を脱蝋しても基礎床は歯科用フラスコ内に残ってしまうため、開りんして基礎床を撤去した。
【００６７】
＜比較例６＞
特許文献１に記載された方法のように基礎床自体を用いずに有床義歯を製造した。咬合堤の形成に用いた歯科用パラフィンワックスでは強度が十分ではないため、試適時に蝋義歯が変形してしまうことがある。また、部分床義歯を製造する場合には、同じく歯科用パラフィンワックスでは強度が十分ではないため、バーやクラスプが移動してしまう可能性がある。
【符号の説明】
【００６８】
１  基礎床形成用シート、１’，１’’  基礎床、２  模型、４，４’  咬合堤、５  バー、６  クラスプ。
【図１】
2017184862.tif 000006
【図２】
2017184862.tif 000007
【図３】
2017184862.tif 000008
【図４】
2017184862.tif 000009